상기 친수성 폴리머 P 2 : 0 . 5 g 을 N , N - 디 메틸 아세트아미드 6 . 2 ｍＬ 에 용해 하 고 , 또한 광중합 개시제 ( 상기 화합물 S 2 ) : 25 mg 을 가하 여 도포 액 을 조제 했 다 . 이 도포 액 을 유리 기재 E 2 표면 에 스핀 도포 했 다 . 스핀 코터 는 , 우선 300 ｒｐｍ 으로 5 초간 , 다음 에 750 ｒｐｍ 으로 20 초간 회전 시켰 다 . 그 후 에 이 기판 을 110 ℃ 에서 5 분 간 건조 했 다 .